(57)【特許請求の範囲】
【請求項１】
（ａ）電荷輸送物質を溶媒に溶解した第１の溶液を作製し、電荷輸送層用結着樹脂を溶媒に溶解した第２の溶液を作製する工程と、
（ｂ）前記第１溶液を第１フィルタで濾過し、前記第２溶液を第２フィルタで濾過する工程と、
（ｃ）濾過後の第１および第２溶液を混合する工程とを備え、
溶液作製工程では、電荷輸送物質を溶解する溶媒と結着樹脂を溶解する溶媒とが異なることを特徴とする電子写真感光体の電荷輸送層用塗布液の製造方法。
【請求項２】
前記濾過工程では、第１溶液を濾過する第１フィルタの捕捉粒子径Ｄ１と第２溶液を濾過する第２フィルタの捕捉粒子径Ｄ２とが同じであることを特徴とする請求項１記載の電子写真感光体の電荷輸送層用塗布液の製造方法。
【請求項３】
前記濾過工程では、第１溶液を濾過する第１フィルタの捕捉粒子径Ｄ１と第２溶液を濾過する第２フィルタの捕捉粒子径Ｄ２とが異なることを特徴とする請求項１記載の電子写真感光体の電荷輸送層用塗布液の製造方法。
【請求項４】
前記捕捉粒子径Ｄ１，Ｄ２は、Ｄ１＜Ｄ２であることを特徴とする請求項３記載の電子写真感光体の電荷輸送層用塗布液の製造方法。
【請求項５】
前記結着樹脂の粘度平均分子量が４００００よりも大きいことを特徴とする請求項１記載の電子写真感光体の電荷輸送層用塗布液の製造方法。
【請求項６】
前記電荷輸送物質は、１，１−ビス（ｐ−ジエチルアミノフェニル）−４，４′−ジフェニル−１，３−ブタジエンであることを特徴とする請求項１記載の電子写真感光体の電荷輸送層用塗布液の製造方法。
【請求項７】
電子写真感光体が備える電荷輸送層を浸漬塗布法で作製するための電子写真感光体の電荷輸送層用塗布液において、前記塗布液は請求項１〜６のうちのいずれか１つに記載の製造方法で作製された塗布液であることを特徴とする電子写真感光体の電荷輸送層用塗布液。
【請求項８】
（ａ）導電性基体を準備する工程と、
（ｂ）導電性基体上に電荷発生層を形成する工程と、
（ｃ）電荷発生層が形成された導電性基体を請求項１〜６のうちのいずれか１つに記載の製造方法で作製された塗布液に浸漬し、引上げた後、乾燥して、電荷輸送層を形成する工程とを含むことを特徴とする電子写真感光体の製造方法。
【請求項９】
（ａ）電荷輸送物質を溶媒に溶解した第１の溶液を作製する工程と、
（ｂ）前記第１溶液を第１フィルタで濾過する工程と、
（ｃ）濾過後の第１溶液と電荷輸送層用結着樹脂とを混合する工程とを備えることを特徴とする電子写真感光体の電荷輸送層用塗布液の製造方法。
【発明の詳細な説明】
【０００１】
【発明の属する技術分野】
本発明は、電子写真感光体が備える電荷輸送層を浸漬塗布法で作製する際に用いられる塗布液およびその製造方法に関する。また本発明は、電荷輸送層を備える電子写真感光体の製造方法に関する。
【０００２】
【従来の技術】
現在実用化されている電子写真感光体（以下、単に「感光体」ともいう）は、無機系材料を用いたものと有機系材料を用いたものとに大別できる。無機系としては、たとえばアモルファスセレン（ａ−Ｓｅ）およびアモルファス砒素セレン（ａ−Ａｓ2Ｓｅ3）などのセレン系材料を用いたもの、色素増感した酸化亜鉛（ＺｎＯ）や硫化カドミウム（ＣｄＳ）を結着樹脂中に分散したもの、およびアモルファスシリコン（ａ−Ｓｉ）を用いたものがある。有機系としては、たとえば２，４，７−トリニトロ−９−フルオレノン（ＴＮＦ）およびポリ−Ｎ−ビニルカルバゾール（ＰＶＫ）などの電荷移動錯体を用いたものがある。
【０００３】
有機系材料を用いた感光体は、無機系材料を用いた感光体に比べて材料が多種で多数の組合せが可能なことから、高い保守安定性が得られ、毒性を回避することができ、さらに低コストで製造することができる。このような有機系材料を用いた感光体において、さらに優れた増感性および耐久性が得られる構成として、積層型がある。積層型の感光体では、導電性基体上に形成される感光層が、光を照射したときに電荷担体を発生する電荷発生物質を含む電荷発生層（ＣＧＬ）と、電荷発生層で発生した電荷担体を受入れて輸送する電荷輸送物質を含む電荷輸送層（ＣＴＬ）とを積層して構成される。
【０００４】
有機系材料を用いた感光体の製造方法として、製造装置の構成が比較的簡単で、生産性に優れた浸漬塗布法が知られている。浸漬塗布法では、感光物質を含有する塗布液に導電性基体を浸漬し、引き上げた後、乾燥して、感光層が形成される。
【０００５】
【発明が解決しようとする課題】
感光体を用いて形成される画像には高い電子写真特性を得るために、欠陥が少ないことが要求される。そこで、たとえば特開平２−１４０７５１号公報の浸漬塗布装置では、塗布液の循環系中に不純物を捕捉するためのフィルタを設けている。しかし、上述した積層型感光体の電荷輸送層は、電荷輸送層としての高い膜強度を得るために結着樹脂を含むので、電荷輸送層用塗布液の粘度が高くなる。高粘度の塗布液を濾過するためには、強力な送液用ポンプが必要であり、浸漬塗布装置の製造コストが上昇する。また、濾過速度が遅くなるので、感光体の生産性が低下する。生産性を高めるためにフィルタの捕捉粒子径を大きくすると、不純物を高精度に除去することができず、画像欠陥が生じる。
【０００６】
本発明の目的は、強力な送液用ポンプを用いることなくかつ生産性を低下することなく濾過できる電子写真感光体の電荷輸送層用塗布液およびその製造方法を提供することである。また本発明の他の目的は、欠陥の少ない画像を形成することができる電荷輸送層を備える電子写真感光体の製造方法を提供することである。
【０００７】
【課題を解決するための手段】
本発明は、（ａ）電荷輸送物質を溶媒に溶解した第１の溶液を作製し、電荷輸送層用結着樹脂を溶媒に溶解した第２の溶液を作製する工程と、
（ｂ）前記第１溶液を第１フィルタで濾過し、前記第２溶液を第２フィルタで濾過する工程と、
（ｃ）濾過後の第１および第２溶液を混合する工程とを備え、
溶液作製工程では、電荷輸送物質を溶解する溶媒と結着樹脂を溶解する溶媒とが異なることを特徴とする電子写真感光体の電荷輸送層用塗布液の製造方法である。
【０００８】
本発明に従えば、電荷輸送物質を含む第１溶液と、電荷輸送層用結着樹脂を含む第２溶液とは第１および第２フィルタでそれぞれ個別的に濾過された後、混合される。混合された電荷輸送層用塗布液は、浸漬塗布法によって所定の基体上に電荷輸送層を形成するために使用される。所定の基体とは、電子写真方式の画像形成装置に搭載される感光体を構成するものであり、具体的には導電性基体上に、少なくとも電荷発生層を形成したものである。
【０００９】
不純物が混入した電荷発生層や電荷輸送層のための塗布液を用いて形成された感光体では、形成された画像に欠陥が発生する。特に、電荷輸送層用の塗布液に不純物が混入すると、電荷のリークやトラップの原因となって、白色背景中に黒点の画像欠陥が発生したり、黒色背景中に白点の画像欠陥が発生したりする。
【００１０】
電荷輸送層用塗布液には電荷輸送物質と結着樹脂とが含まれ、これらは化学的に合成されて純度を高めるために精製される。しかし、このような精製によって不純物を完全に除去することは困難であり、濾過などの物理的手法による不純物の除去が必要となる。
【００１１】
また、電荷輸送層用塗布液には、電荷輸送層として高い膜強度を得るために前記結着樹脂が含まれ、電荷輸送物質と結着樹脂とを含む塗布液の粘度は高い。このような塗布液を濾過するためには強力な送液用ポンプを要したり、あるいは濾過速度が低下したりする。濾過による捕捉粒子径を大きくすることによって、強力な送液用ポンプが不要となり、また濾過速度の低下がなくなるが、不純物の濾過精度が低下して画像欠陥が発生する。
【００１２】
本発明では、上述したように電荷輸送物質を含む第１溶液と、電荷輸送層用結着樹脂を含む第２溶液とを第１および第２フィルタでそれぞれ個別的に濾過するので、濾液粘度を低く抑えたまま濾過することができる。したがって、強力な送液用ポンプを用いることなく、また濾過速度を低下することなく高い生産性で、高精度に不純物を濾過することができる。
さらに、電荷輸送物質に対する良溶媒と結着樹脂に対する良溶媒とが異なるので、電荷輸送物質および結着樹脂をそれぞれに適した異なる溶媒に溶解することにより、不純物を高精度に除去することができる。また、最適な溶媒で溶解することは溶解速度を速めることにつながり、したがって塗布液製造時間を短縮することができる。
【００１３】
また本発明は、前記濾過工程では、第１溶液を濾過する第１フィルタの捕捉粒子径Ｄ１と第２溶液を濾過する第２フィルタの捕捉粒子径Ｄ２とが同じであることを特徴とする。
【００１４】
本発明に従えば、同じ捕捉粒子径の第１および第２フィルタで各溶液を濾過することによって、各溶液の同じ大きさの不純物をともに除去することができ、混合後の電荷輸送層用塗布液における不純物の除去精度を第１および第２の各溶液の不純物の除去精度と同じにすることができる。
【００１５】
また本発明は、前記濾過工程では、第１溶液を濾過する第１フィルタの捕捉粒子径Ｄ１と第２溶液を濾過する第２フィルタの捕捉粒子径Ｄ２とが異なることを特徴とする。
【００１６】
本発明に従えば、捕捉粒子径が異なる第１および第２フィルタで各溶液を濾過することによって、各溶液の不純物の除去精度は異なるけれども、たとえば各溶液の粘度が異なる場合に、高粘度の溶液を捕捉粒子径の大きいフィルタで濾過し、低粘度の溶液を捕捉粒子径の小さいフィルタで濾過するなどして、濾過速度を調整して効率よく濾過することができる。
【００１７】
また本発明は、前記捕捉粒子径Ｄ１，Ｄ２は、Ｄ１＜Ｄ２であることを特徴とする。
【００１８】
本発明に従えば、結着樹脂を溶解した第２溶液は、一般的に電荷輸送物質を溶解した第１溶液よりも粘度が高い。したがって、第２溶液を捕捉粒子径の大きい第２フィルタで濾過し、第１溶液を捕捉粒子径の小さい第１フィルタで濾過することによって、効率よく濾過することができる。
【００１９】
また本発明は、前記結着樹脂の粘度平均分子量が４００００よりも大きいことを特徴とする。
【００２０】
本発明に従えば、粘度平均分子量が４００００よりも大きい結着樹脂を使用する場合、特に上述したように個別的に濾過することによる大きな効果が得られる。すなわち、このような結着樹脂と電荷輸送物質とを含む電荷輸送層用塗布液の粘度はかなり高くなるが、個別的に濾過することによって濾液粘度を低く抑えたまま濾過することができる。
【００２１】
また本発明は、前記電荷輸送物質は、１，１−ビス（ｐ−ジエチルアミノフェニル）−４，４′−ジフェニル−１，３−ブタジエンであることを特徴とする。
【００２２】
本発明に従えば、前記電荷輸送物質は比較的不純物を多く含む材料であり、このような材料を用いる場合、特に上述したように個別的に濾過することによって大きな効果が得られる。
【００２５】
また本発明は、電子写真感光体が備える電荷輸送層を浸漬塗布法で作製するための電子写真感光体の電荷輸送層用塗布液において、
前記塗布液は上述のうちのいずれか１つに記載の製造方法で作製された塗布液であることを特徴とする電子写真感光体の電荷輸送層用塗布液である。
【００２６】
本発明に従えば、電荷輸送層用塗布液は、上述したようにして製造されたものであるので、このような塗布液を用いて形成された電荷輸送層を備える感光体では、画像欠陥の少ないものとなる。
【００２７】
また本発明は、（ａ）導電性基体を準備する工程と、
（ｂ）導電性基体上に電荷発生層を形成する工程と、
（ｃ）電荷発生層が形成された導電性基体を上述のうちのいずれか１つに記載の製造方法で作製された塗布液に浸漬し、引上げた後、乾燥して、電荷輸送層を形成する工程とを含むことを特徴とする電子写真感光体の製造方法である。
【００２８】
本発明に従えば、上述したようにして製造された電荷輸送層用塗布液を用いて浸漬塗布法によって電荷輸送層が形成される。したがって、このような電荷輸送層を備える感光体では、白色背景中に黒点となって現れる画像欠陥または黒色背景中に白点となって現れる画像欠陥の少ないものとなる。
【００２９】
なお、感光層は電荷輸送層だけでなく電荷発生物質を含む電荷発生層をも備える。電荷発生層用塗布液は、電荷発生物質を溶剤に分散して形成され、該塗布液に対して上述したような濾過処理を行うと、フィルタの目詰まりが生じたり、電荷発生物質のみが除去されて塗布液の組成が変化したりするので、好ましくない。
また本発明は、（ａ）電荷輸送物質を溶媒に溶解した第１の溶液を作製する工程と、
（ｂ）前記第１溶液を第１フィルタで濾過する工程と、
（ｃ）濾過後の第１溶液と電荷輸送層用結着樹脂とを混合する工程とを備えることを特徴とする電子写真感光体の電荷輸送層用塗布液の製造方法である。
【００３０】
【発明の実施の形態】
図１は、本発明の実施の一形態である電荷輸送層用塗布液の製造方法を示す工程図である。工程ａ１では、電荷輸送物質を第１溶媒に溶解して第１溶液が作製され、また同時に電荷輸送層用の結着樹脂を第２溶媒に溶解して第２溶液が作製される。次に、工程ａ１で作製された第１溶液が工程ａ２で第１フィルタによって濾過され、また同時に第２溶液が第２フィルタによって濾過される。最後に、工程ａ３では工程ａ２で濾過が終了した第１および第２溶液が混合される。このようにして電荷輸送層用塗布液が作製される。
【００３１】
図２は、電荷輸送層を備える電子写真感光体の製造方法を示す工程図である。なお、ここで製造される感光体は電荷発生層と電荷輸送層との積層構造を有する感光層を備える積層型の感光体である。まず工程ｂ１では、たとえば円筒状の導電性基体が準備される。次に工程ｂ２では、導電性基体上に電荷発生層が形成される。さらに工程ｂ３では、電荷発生層上に電荷輸送層が形成される。電荷輸送層は、図１の工程図で製造された塗布液と、図３に示されるような浸漬塗布装置１とを用いて形成される。
【００３２】
浸漬塗布装置１において、電荷発生層３が表面に形成された導電性基体２は、昇降用ボールねじ５に取付けられた保持部６に吊下される。昇降用ボールねじ５の駆動用モータ８を駆動して基体２を降下し、塗布槽１０の中の塗布液９に浸漬した後、再びモータ８の駆動によって塗布液９から基体２を引き上げる。ここで、塗布槽１０の中に収容される塗布液９が図１の工程図で製造された電荷輸送層用塗布液である。また、塗布速度制御装置７によってモータ８の駆動速度を制御することで、引き上げ速度が制御される。引き上げ速度を選ぶことによって、電荷輸送層の膜厚が制御される。
【００３３】
塗布槽１０はその上部にオーバーフロー槽１１を備え、オーバーフロー槽１１は撹拌タンク１３と塗布液戻し通路１２によって連結されている。また、撹拌タンク１３は塗布槽１０と塗布液供給通路１４によって連結されている。塗布液９は、塗布液供給通路１４に設けられた送液ポンプ１５によって、矢符１６で示される方向に循環される。すなわち、塗布槽１０、オーバーフロー槽１１および撹拌タンク１３の順番に循環される。また、塗布液９は撹拌タンク１３において撹拌装置１７によって撹拌される。
【００３４】
なお、電荷発生層は公知の方法によって形成されるが、浸漬塗布装置１を用いて形成しても構わない。以下に、本発明の実施例を比較例とともに示す。
【００３５】
（実施例１）
電荷発生物質としての下記構造式（Ｉ）のビスアゾ顔料であるクロロダイアンブルー１．５重量部と、ブチラール樹脂（ユニオンカーバイト社製、ＸＹＧＳ）１．５重量部と、メチルイソブチルケトン９７重量部とを混合し、ペイントシェーカーで８時間分散し、電荷発生層用の塗布液９を調整した。この塗布液９を前記浸漬塗布装置１の塗布槽１０に満たした。
【００３６】
【化１】
0003702116.tif 000002
【００３７】
アルミニウム製の円筒状の導電性支持体２を、その上部を密閉して保持部６に保持し、降下させて塗布液９に浸漬し、塗布液９をオーバーフローさせ、基体２が所定の深さに到達すると降下を止め、次に基体２を所定の速度、たとえば５０ｍｍ／ｓｅｃの速度で引き上げた。このようにして電荷発生層３を形成した。
【００３８】
電荷輸送物質としての下記構造式（ＩＩ）のヒドラゾン系化合物である４−ジエチルアミノベンズアルデヒド−Ｎ，Ｎ−ジフェニルヒドラゾン１０重量部をジクロロメタン４０重量部に溶解して第１溶液を作製した。次に、第１溶液を捕捉粒子径Ｄ１が０．４５μｍの第１フィルタで濾過した。
【００３９】
【化２】
0003702116.tif 000003
【００４０】
一方、電荷輸送層用結着樹脂としてのポリカーボネイト１０重量部をテトラヒドロフラン４０重量部に溶解して第２溶液を作製した。次に、第２溶液を捕捉粒子径Ｄ２が０．４５μｍの第２フィルタで濾過した。なお、ポリカーボネイトの粘度平均分子量は３００００であった。
【００４１】
続いて、濾過後の第１および第２溶液を混合して電荷輸送層用塗布液９とした。この塗布液９を前記浸漬塗布装置１の塗布槽１０に満たした。電荷発生層３が形成された導電性基体２を保持部６に保持し、降下させて塗布液９に浸漬し、塗布液９をオーバーフローさせ、基体２が所定の深さに到達すると降下を止め、次に基体２を所定の速度、たとえば４．０ｍｍ／ｓｅｃの一定速度で引き上げた。このようにして電荷輸送層を形成した。
【００４２】
さらに、電荷発生層３および電荷輸送層が形成された導電性基体２を所定温度、たとえば８０℃で、所定時間、たとえば１時間、乾燥して、電子写真感光体を作製した。このようにして作製された感光体を画像形成装置（シャープ株式会社製、ＡＲ−Ｆ２８）に搭載して画像を形成し、塗布欠陥の数を評価した。また、電荷輸送物質および結着樹脂が完全に溶解するのに要した時間を測定した。
【００４８】
（比較例１）
実施例１で用いた電荷輸送物質１０重量部と、実施例１で用いた結着樹脂１０重量部と、ジクロロメタン８０重量部と混合撹拌し溶解した後、捕捉粒子径が０．４５μｍのフィルタで濾過した以外は、実施例１と同様にして電子写真感光体を作製し、画像を形成して塗布欠陥の数を評価した。また、電荷輸送物質および結着樹脂が完全に溶解するのに要した時間を測定した。
【００４９】
（比較例２）
実施例１で用いた電荷輸送物質１０重量部と、結着樹脂として粘度平均分子量が５００００のポリカーボネイト１０重量部と、ジクロロメタン８０重量部と混合撹拌し溶解した後、捕捉粒子径が０．４５μｍのフィルタで濾過した以外は、実施例１と同様にして電子写真感光体を作製し、画像を形成して塗布欠陥の数を評価した。
【００５０】
（比較例３）
実施例４で用いた電荷輸送物質１０重量部と、実施例１で用いた結着樹脂（粘度平均分子量３００００のポリカーボネイト）１０重量部と、ジクロロメタン８０重量部と混合撹拌し溶解した後、捕捉粒子径が０．４５μｍのフィルタで濾過した以外は、実施例１と同様にして電子写真感光体を作製し、画像を形成して塗布欠陥の数を評価した。
【００５１】
（比較例４）
実施例１で用いた電荷発生物質２重量部と、実施例１で用いた電荷輸送物質１０重量部と、感光層用結着樹脂として粘度平均分子量が３００００のポリカーボネイト１０重量部とをジクロロメタン７８重量部に分散溶解した。次に、この溶液を捕捉粒子径が１μｍのフィルタで濾過した。なお、捕捉粒子径が０．４５μｍのフィルタで濾過した場合、目詰まりが起こって濾過不可能であった。このような感光層用塗布液９を前記浸漬塗布装置１の塗布槽１０に満たし、実施例１と同様にして、基体２を所定の速度、たとえば４．０ｍｍ／ｓｅｃの一定速度で引き上げて、単一層型の感光層を形成した。これ以外は実施例１と同様にして電子写真感光体を作製し、画像を形成して塗布欠陥の数を評価した。
（比較例５）
電荷輸送物質の溶媒および電荷輸送層用結着樹脂の溶媒としてジクロロメタンを用いた以外は実施例１と同様にして電子写真感光体を作製し、画像を形成して塗布欠陥の数を評価した。
【００５２】
実施例１および比較例１〜５で評価した塗布欠陥の数を以下の表１に示す。なお、塗布欠陥の数は、同一条件で塗布した１０本の電子写真感光体の白色背景の複写サンプルを採取し、直径が０．１ｍｍ以上の画像欠陥の数をカウントしたものの平均値で示している。
【００５３】
電荷輸送物質を溶解する溶媒と結着樹脂を溶解する溶媒とで異なる溶媒を用いるとともに、電荷輸送層用塗布液を電荷輸送物質と結着樹脂とに分けて個別的に濾過した実施例１では、電荷輸送物質を溶解する溶媒と結着樹脂を溶解する溶媒とで同じ溶媒を用いるとともに、電荷輸送物質と結着樹脂とに分けずに濾過した比較例１〜４に比べて、著しく塗布欠陥の数が減少していることが判る。
【００５４】
【表１】
0003702116.tif 000004
【００５５】
実施例１および比較例１で評価した電荷輸送物質および結着樹脂が完全に溶解するのに要した時間を以下の表２に示す。なお、溶解したかどうかは目視にて確認し、それまでにかかった時間を計測した。異なる溶媒で電荷輸送物質および結着樹脂を溶解した実施例１では、同じ溶媒で溶解した比較例１に比べて著しく溶解に要する時間が短いことが判る。
【００５６】
【表２】
0003702116.tif 000005
【００５７】
【発明の効果】
以上のように本発明によれば、電荷輸送物質を含む第１溶液と電荷輸送層用結着樹脂を含む第２溶液とを第１および第２の異なるフィルタでそれぞれ個別的に濾過した後、混合するようにしたので、濾液粘度を低く抑えて強力な送液用ポンプを用いることなく、また濾過速度を低下することなく高い生産性で、高精度に不純物を濾過することができる。さらに、電荷輸送物質に対する良溶媒と結着樹脂に対する良溶媒とが異なるので、電荷輸送物質および結着樹脂をそれぞれに適した異なる溶媒に溶解することにより、不純物を高精度に除去することができるとともに、塗布液製造時間を短縮することができる。
【００５８】
また本発明によれば、捕捉粒子径が同じ第１および第２フィルタで各溶液を個別的に濾過することによって、不純物の高い除去精度が得られる。
【００５９】
また本発明によれば、捕捉粒子径が異なる第１および第２フィルタで各溶液を濾過することによって、濾過速度を調整して効率よく濾過することができる。
【００６０】
また本発明によれば、結着樹脂を溶解した第２溶液は、一般的に電荷輸送物質を溶解した第１溶液よりも粘度が高いので、第２溶液を捕捉粒子径の大きい第２フィルタで濾過し、第１溶液を捕捉粒子径の小さい第１フィルタで濾過することによって、効率よく濾過することができる。
【００６１】
また本発明によれば、電荷輸送層に、粘度平均分子量が４００００よりも大きい結着樹脂を使用する場合、特に電荷輸送物質と結着樹脂とを個別的に溶解して濾過することが好ましい。
【００６２】
また本発明によれば、電荷輸送層に電荷輸送物質として１，１−ビス（ｐ−ジエチルアミノフェニル）−４，４′−ジフェニル−１，３−ブタジエンを使用する場合、特に電荷輸送物質と結着樹脂とを個別的に溶解して濾過することが好ましい。
【００６４】
また本発明によれば、電荷輸送物質を溶解する溶媒と結着樹脂を溶解する溶媒とで異なる溶媒を用いるとともに、個別的に濾過された後混合されて作製された電荷輸送層用塗布液では、形成された電荷輸送層を備える感光体において画像欠陥を減少することができる。
【００６５】
また本発明によれば、電荷輸送物質を溶解する溶媒と結着樹脂を溶解する溶媒とで異なる溶媒を用いるとともに、個別的に濾過された後混合されて作製された電荷輸送層用塗布液を用いて浸漬塗布法によって形成された電荷輸送層を備える感光体では、画像欠陥が減少する。
【図面の簡単な説明】
【図１】本発明の実施の一形態である電荷輸送層用塗布液の製造方法を示す工程図である。
【図２】電荷輸送層を備える電子写真感光体の製造方法を示す工程図である。
【図３】浸漬塗布装置１を示す図である。
【符号の説明】
２  導電性支持体
３  電荷発生層
９  塗布液
【図１】
0003702116.tif 000006
【図２】
0003702116.tif 000007
【図３】
0003702116.tif 000008